(57)【要約】【課題】剥離させたい時に接着力が低下する接着性樹脂組成物を提供する。【解決手段】水酸機を有する接着性樹脂中に、光又は熱により水素イオンを発生させる水素イオン発生剤と、水酸基と反応可能な官能基を有する離型剤を含有する接着性樹脂組成物であって、接着性樹脂組成物中における離型剤が有する前記官能基の酸性度は、接着性樹脂が有する水酸基の酸性度よりも低い接着性樹脂組成物、上記接着性樹脂組成物からなる接着性製品、及び上記接着性樹脂組成物の接着力を低下させる接着性樹脂組成物の剥離方法。【選択図】      なし【特許請求の範囲】
【請求項１】
水酸基を有する接着性樹脂中に、光又は熱により水素イオンを発生させる水素イオン発生剤と、水酸基と反応可能な官能基を有する離型剤とを含有する接着性樹脂組成物であって、
接着性樹脂組成物中における離型剤が有する前記官能基の酸性度は、接着性樹脂が有する水酸基の酸性度よりも低いことを特徴とする接着性樹脂組成物。
【請求項２】
水素イオン発生剤から発生した水素イオンが、水酸基を有する接着性樹脂と、水酸基と反応可能な官能基を有する離型剤との反応を開始させて接着性樹脂組成物の接着力が低下することを特徴とする請求項１に記載の接着性樹脂組成物。
【請求項３】
離型剤が有する水酸基と反応可能な官能基のモル数が、接着性樹脂が有する水酸基のモル数以上であることを特徴とする請求項１又は２に記載の接着性樹脂組成物。
【請求項４】
請求項１〜３のいずれか１項に記載された接着性樹脂組成物が用いられていることを特徴とする接着性製品。
【請求項５】
被着体に接着している請求項１〜３のいずれか１項に記載された接着性樹脂組成物に対して、光又は熱による刺激を与えて接着性樹脂組成物中に水素イオンを発生させ、被着体に対する接着性樹脂組成物の接着力が低下した後に剥離することを特徴とする接着性樹脂組成物の剥離方法。
【発明の詳細な説明】
【０００１】
【発明の属する技術分野】
本発明は、光又は熱による刺激によって接着力が低下する接着性樹脂組成物、これを用いた接着性製品及び接着性樹脂組成物の剥離方法に関する。
【０００２】
【従来の技術】
従来の接着性樹脂組成物は、接着剤、シーリング剤、塗料、コーティング剤等のバインダー剤、粘着テープ又は自立テープ等の粘着剤等に幅広い用途に用いられている。
【０００３】
しかしながら、用途によっては一度接着した後に接着性樹脂組成物を剥離する作業が伴う場合がある。
例えば、ＩＣチップの製造工程において、棒状の高純度の半導体単結晶から切り出された厚膜ウェーハを所定の厚さにまで研磨して薄膜のウェーハとするために、ウェーハを支持板で補強して損傷させることなく研磨する方法が提案されている。しかし、ウェーハに補強する支持板は、ウェーハを研磨している間は強固に接着していなければならないが、研磨工程終了後には薄膜ウェーハを損傷させることなくウェーハから剥がれなければならない。
【０００４】
ところが、接着剤や粘着テープ等でウェーハに支持板を接着した場合は、ウェーハが脆弱であるため、引き剥がそうとするとウェーハを損傷してしまうといった問題があった。
また、薬品を用いて接着剤や粘着テープを溶解させてウェーハから支持板を剥離する方法もあるが、ウェーハが薬品によって侵される恐れもあり、一般的に用いることができないという問題があった。
【０００５】
これらの問題に対して、加熱発泡性質を有する粘着テープを用いた剥離方法が開示されている（例えば、特許文献１参照）。
この粘着テープは、加熱によって発泡して体積が膨張する熱膨張性マイクロカプセルを含有している。したがって、この粘着テープを加熱すると、接着性樹脂組成物と被着体との接着面に応力が生じ、この応力によって接着面の一部が剥がれるため、被着体から粘着テープを容易に剥離させることができる。
【０００６】
【特許文献１】
特開平３−６４３８１号公報
【０００７】
【発明が解決しようとする課題】
しかしながら、これらの剥離方法は、いずれの方法も、被着体の物理的強度が弱い場合、特に、被着体が薄くて変形しやすい場合には、接着性樹脂組成物の剥離時に被着体が損傷してしまうという問題があった。また、被着体がガラス板や硬質プレート等であると、そもそも引き剥がし難いため、剥離させたいときに接着力が低下する接着性樹脂組成物が求められていた。
【０００８】
本発明は、上記問題に鑑み、剥離させたいときに接着力が低下して、被着体から容易に剥離する接着性樹脂組成物、接着性製品及び接着性樹脂組成物の剥離方法を提供することを目的とする。
【０００９】
【課題を解決するための手段】
前記問題を解決するため、請求項１に記載の発明は、水酸基を有する接着性樹脂中に、光又は熱により水素イオンを発生させる水素イオン発生剤と、水酸基と反応可能な官能基を有する離型剤とを含有する接着性樹脂組成物であって、接着性樹脂組成物中における離型剤が有する前記官能基の酸性度は、接着性樹脂が有する水酸基の酸性度よりも低いことを特徴とする接着性樹脂組成物としている。
【００１０】
請求項２に記載の発明は、水素イオン発生剤から発生した水素イオンが、水酸基を有する接着性樹脂と、水酸基と反応可能な官能基を有する離型剤との反応を開始させて接着性樹脂組成物の接着力が低下することを特徴とする請求項１に記載の接着性樹脂組成物としている。
【００１１】
請求項３に記載の発明は、離型剤が有する水酸基と反応可能な官能基のモル数が、接着性樹脂が有する水酸基のモル数以上であることを特徴とする請求項１又は２に記載の接着性樹脂組成物としている。
【００１２】
請求項４に記載の発明は、請求項１〜３のいずれか１項に記載された接着性樹脂組成物が用いられていることを特徴とする接着性製品としている。
【００１３】
請求項５に記載の発明は、被着体に接着している請求項１〜３のいずれか１項に記載された接着性樹脂組成物に対して、光又は熱による刺激を与えて接着性樹脂組成物中に水素イオンを発生させ、被着体に対する接着性樹脂組成物の接着力が低下した後に剥離することを特徴とする接着性樹脂組成物の剥離方法としている。
【００１４】
本明細書において接着性樹脂組成物とは、被着体へ塗布された状態において接着性を有する組成物をいい、少なくとも接着させたい面に接着する性質を示す組成物であれば特に限定されない。
以下に本発明を詳述する。
【００１５】
本発明の接着性樹脂組成物は、光又は熱による刺激によって水素イオンを発生する水素イオン発生剤を含有している。
【００１６】
水素イオン発生剤は、紫外線領域の波長の光に感光して水素イオンを放出する。照射される光の波長の範囲は２００〜４００ｎｍであればよい。
【００１７】
また、水素イオン発生剤は、熱を加えられても水素イオンを放出する。水素イオン発生剤によって必要な加熱温度は異なるが、通常、８０〜１２０℃以上に加熱すると水素イオンが放出される水素イオン発生剤が取り扱いやすい。
【００１８】
光又は熱による刺激によって水素イオンを発生する水素イオン発生剤としては、イオン性の水素イオン発生剤と非イオン性の水素イオン発生剤等がある。
【００１９】
イオン性の水素イオン発生剤としては、例えば芳香族ハロニウム塩、芳香族ジアゾニウム塩、芳香族スルホニウム塩等のオニウム塩、又は、メタロセン塩、鉄−アレン錯体、チタノセン錯体、アリルシラノール−アルミニウム錯体等の有機金属錯体等が挙げられる。これらのうち、芳香族スルホニウム塩、芳香族ヨードニウム塩、メタロセン塩が好適に用いられ、より好ましくは芳香族スルホニウム塩が好適に用いられる。
【００２０】
また、メタロセン塩を用いる場合には、水素イオンの発生を促進する３級アルコールのオキサレートエステル等を添加することが好ましい。
【００２１】
非イオン性の水素イオン発生剤としては、例えば、ニトロベンジルエステル、リン酸エステル等のエステル化合物、フェノールスルホン酸エステル、Ｎ−ヒドロキシイミドホスホナート等のスルホン酸誘導体、ジアゾナフトキノン等のキノン化合物、チオール化合物等が挙げられる。
【００２２】
これらの水素イオン発生剤は、芳香族アミンや着色した芳香族多環式炭化水素等の公知の増感剤を用いることによって水素イオンを発生させる波長の範囲を広げることができる。なお、芳香族スルホニウム塩及び芳香族ヨードニウム塩を用いる場合には、芳香族アミンや着色した芳香族多環式炭化水素等の公知の増感剤を併用することが好ましい。増感剤を併用することによって、紫外線領域の波長の光だけでなく、近紫外や可視光領域の波長の光でも水素イオンを発生することができる。
【００２３】
水素イオン発生剤は単独で用いられてもよく、２種以上が併用されてもよい。
また、具体的に例示したこれらの水素イオン発生剤は、接着剤を保存している間も安定であり、好ましい。
【００２４】
本発明の接着性樹脂組成物は、水酸基を有する樹脂を含有している。水酸基は、分子構造の主鎖中にあっても、末端にあってもよく、水酸基を有しており、１分子中に含まれる水酸基の数も特に限定されない。
【００２５】
水酸基を有する樹脂は、接着性を有する。接着性を有する樹脂であれば特に限定されない。なお、可塑剤等を含有させることにより可塑化され接着性を発現させた樹脂であってもよい。
【００２６】
接着性を有する樹脂としては、例えば、アクリル樹脂が挙げられる。
アクリル樹脂を構成するモノマーは特に限定されないが、水酸基を有するアクリル酸、メタクリル酸、イタコン酸、マレイン酸を構成モノマーとして含有することが好ましい。なお、アクリルアミドも好ましい。
【００２７】
可塑化されて接着性を発現させた樹脂であってもよく、例えば、ポリエステル樹脂、ポリビニルブチラール樹脂、ポリビニルアセタール樹脂、ポリウレタン樹脂、エチレン−酢酸ビニル系樹脂、エチレン−エチルアクリレート樹脂、ポリアミド樹脂を可塑化させた樹脂が挙げられる。なかでも、ポリエステル樹脂が好適に用いられる。
【００２８】
また、上述の樹脂は、熱可塑性を有していることが特に好ましい。上述の樹脂が熱可塑性を有することによって、接着性樹脂組成物を熱により軟化させた状態で被着体と接着させることができるので、被着体の表面の凹凸に接着性樹脂組成物が密着して強い接着力を得ることができる。本発明の接着性樹脂組成物は剥離させたいときに接着力が低下するので凹凸に密着していても安易に剥離させることができる。
【００２９】
また、水酸基を有する樹脂に添加する可塑剤は特に限定されないが、キシレン系樹脂及びトリエチレングリコール−ジ−２−エチルブチレート等の公知の可塑剤が挙げられる。
【００３０】
本発明の接着性樹脂組成物は離型剤を含有している。この離型剤は、水酸基と反応可能な官能基を有しており、接着性樹脂組成物中における酸性度は、接着性樹脂が有する水酸基の酸性度よりも低く、樹脂の水酸基と反応する。
【００３１】
なお、接着性樹脂組成物中における離型剤が有する官能基は、樹脂の水酸基よりも酸性度が高く、離型剤の官能基が樹脂の水酸基と反応する。
【００３２】
離型剤の官能基は、エトキシ基、メトキシ基等のアルコキシル基、ハロゲン基、カルボキシル基、シアヌル基、アジリジン基、脂環式エポキシ基等が好ましい。
【００３３】
離型剤の種類は限定されず、例えば、ケイ素系離型剤、炭化水素型離型剤、フッ素系離型剤が挙げられる。
【００３４】
ケイ素系離型剤は、その分子構造の主骨格の一部又は全部にケイ素が導入された離型剤である。ケイ素系離型剤としては、例えば、エトキシ基、アルコキシル基、ハロゲン基、カルボキシル基、シアヌル基、アジリジン基、脂環式エポキシ基、シアノ基、エーテル基、グリシジル基、メルカプト基、カルボニル基等の中から少なくとも１つの官能基を有するシラン化合物やその誘導体が挙げられる。また、他には、上記シラン化合物やその誘導体とのエステル化合物やその誘導体が挙げられる。これらの分子構造は特に限定されず、鎖式や環式を問わない。
【００３５】
上記のケイ素系離型剤の例として、具体的には、トリエチルシラン、トリエトキシシラン、メチルトリエトキシシラン、アミノメチルトリメチルシラン、クロロメチルジメトキシルビニルシラン等のシラン及びその誘導体、ペンタメチルジシロキサン、ヘキサエチルシクロトリシロキサン等のシロキサン及びその誘導体等が挙げられる。
【００３６】
炭化水素型離型剤は、その分子構造が炭素骨格からなる離型剤である。炭化水素型離型剤としては、例えば、炭素数１〜１９のアルデヒド、カルボン酸等のカルボニル化合物、又は、このカルボニル化合物と炭素数１〜１９のアルコール化合物とからなるエステル化合物等が挙げられる。
【００３７】
フッ素系離型剤は、炭化水素型離型剤に含有される水素原子の少なくとも１個以上をフッ素原子に置換したパーフルオロ基を有する離型剤が用いられる。パーフルオロ基を有するフッ素系離型剤としては、例えば、炭化水素型離型剤のアルキル部分の少なくとも１分子がフッ素に置換されたフッ素化カルボニル化合物が挙げられる。
【００３８】
上述の離型剤のうち、接着性樹脂組成物に含有される水酸基との酸性度の関係からケイ素系離型剤が好適に用いられる。同じ骨格を持つ水酸基を持つ化合物において、ケイ素に結合した水酸基の方がプロトネーションのｐＫａの値は小さな値になるので、酸性雰囲気下における接着性樹脂組成物に含有される水酸基との反応性が向上する。また、ケイ素に結合した官能基のプロトネーションのｐＫａは、アルコキシ化合物によってさらに低下するので、反応性が向上する。
ケイ素系離型剤は、炭素数１〜９のアルコキシ基を有することが好ましく、炭素数１〜２の直鎖アルコキシ化合物であることが好ましい。炭素数が９を超えると、立体障害のために反応性が低下する恐れがある。
なお、上記ケイ素系離型剤のうち、反応制御の観点から、アルコキシル基を有するケイ素系離型剤が特に好適に用いられる。アルコキシル基を有するケイ素系離型剤としては、トリエトキシシラン、メチルトリエトキシシラン等が挙げられる。
【００３９】
上述の離型剤は、ケイ素系離型剤、炭化水素型離型剤、フッ素系離型剤のいずれか１つを単独で用いてもよく、２種以上を併用してもよい。また、上述の離型剤は、水酸基と反応する部位が離型剤分子１分子中に複数個含まれていてもよく、複数の種類が含まれていてもよい。さらに、上述の離型剤は、ポリマーの側鎖に導入されてもよく、モノマー又はオリゴマーの側鎖に導入されてもよい。
【００４０】
本発明の接着性樹脂組成物においては、離型剤の官能基のモル数は、樹脂の水酸基のモル数の１〜１０倍であることが好ましく、１〜５倍であることがより好ましい。これによって、接着性樹脂組成物の接着力を十分に低下することができる。
離型剤の官能基のモル数が樹脂の水酸基のモル数の１倍未満だと、接着力を十分に低下させることが困難となり、樹脂の水酸機のモル数の１０倍を超えると、ブリードの問題が生じて初期接着力が著しく低下してしまう恐れがある。
【００４１】
また、上述の接着性樹脂組成物に光又は熱による刺激を与えることによって被着体から接着性樹脂組成物を剥離する方法も本発明の１つである。
【００４２】
本発明の接着性樹脂組成物は、必要に応じて、脂肪族水酸基含有化合物、熱可塑性樹脂、密着性向上剤、充填剤、補強剤、粘度調整剤、揺変剤、安定剤、酸化防止剤、着色剤、脱水剤、難燃剤、帯電防止剤、発泡剤、防カビ剤等の添加剤が添加されてもよい。これらの添加剤は、単独で用いられてもよく、２種以上が併用されてもよい。
【００４３】
本発明の接着性樹脂組成物は、感圧接着性を有しているのが好ましい。特に、常温で感圧接着性を有する接着性樹脂組成物は、接着させたい表面に容易に接着させることができるので好ましい。
【００４４】
本発明の接着性樹脂組成物は、様々な接着性製品に用いることができる。
上記接着性製品としては、例えば、本発明の接着性樹脂組成物をバインダー樹脂として用いた接着剤、粘着剤、塗料、コーティング剤、シーリング剤等、又は、本発明の接着性樹脂組成物を粘着剤として用いた片面粘着テープ、両面粘着テープ、ノンサポートテープ（自立テープ）等の粘着テープ等が挙げられる。
本発明の接着性樹脂組成物を粘着剤として用いた粘着テープとしては、例えば、包装テープ、化粧テープ、表面保護テープ、マスキングテープ、ダイシングテープ、バックグラインドテープ等が挙げられる。
本発明の接着性樹脂組成物を用いてなる接着性製品もまた、本発明の１つである。
【００４５】
（作用）
本発明の接着性樹脂組成物に対して光又は熱による刺激を与えると、接着性樹脂組成物に含有される水素イオン発生剤は水素イオンを発生し、接着性樹脂組成物は発生した水素イオンによって過剰の水素イオンが存在した状態になり、接着性樹脂組成物の酸性度（Ｐｋa）が高くなる。
【００４６】
したがって、接着性樹脂組成物には水素イオン発生剤の他に、水酸基を有する樹脂、及び水酸基と反応可能な官能基を有する離型剤が含有されており、この離型剤の官能基の酸性度は、樹脂の水酸基の酸性度よりも低くなっている。このため、水素イオン発生剤から発生した水素イオンは離型剤の官能基の非共有電子対に配位し、離型剤の官能基は電子論的に離脱しやすい状態になると思われる。
【００４７】
この状態では、樹脂の水酸基が有する酸素原子の非共有電子対は、離型剤の官能基が結合している原子と求核置換反応する。これによって、離型剤の官能基は、その官能基が結合している原子から離脱する。さらに、官能基の離脱と同時に、離型剤の官能基が結合していた原子と、樹脂の水酸基との間に新たな結合が生じることによって接着性樹脂組成物の表面の静電相互作用が軽減される。
上述の一連の反応機構によって接着性樹脂組成物の接着力が低下するため、接着性樹脂組成物は被着体から容易に剥離させることができる。したがって、被着体が厚く硬い場合であっても、接着性樹脂組成物の接着力が低下しているので被着体を引き剥がすように力を加えるだけで容易に剥離させることができる。また、被着体の物理的強度が弱い場合、特に、被着体が薄くて変形しやすい場合であっても、接着性樹脂組成物の接着力が低下しているので接着性樹脂組成物を剥がすときも被着体を損傷することなく容易に剥離させることができる。
【００４８】
ここで、上述の接着性樹脂組成物の反応機構は平衡反応なので、接着性樹脂組成物に対して光と熱の両方の刺激を与えることが好ましい。両方の刺激を与えることによって、求核置換反応で離脱した成分を速やかに揮発させることができるため、樹脂の水酸基と離型剤の官能基との反応を促進することができる。
【００４９】
【実施例】
以下、実施例によって本発明を更に詳しく説明するが、本発明はこれらの実施例のみに限定されるものではない。
【００５０】
（実施例１）
下記の化合物を、溶剤であるメチルエチルケトン４５０重量部に溶解させ、ホモディスパー型攪拌混合機（特殊機化社製「ホモディスパーＬ型」）に供給し、攪拌速度５００ｒｐｍで均質に攪拌混合して接着性樹脂組成物のメチルエチルケトン溶液を調製した。
イオン性水素イオン発生剤    １重量部
（旭電化社製「アデアオプトマーＳＰ１７０」）
末端に水酸基を有するポリエステル樹脂    ２５０重量部
（ユニチカ社製「ＵＥ３５００」、水酸基価１ｍｇ／ｇ）
ケイ素系離型剤    ０．５重量部
（トリエトキシシラン）
キシレン系可塑剤  ２００重量部
（三菱ガス化学社製「ニカノールＮＬ−５」）
【００５１】
得られた接着性樹脂組成物のメチルエチルケトン溶液を、支持体である第１のポリエチレンテレフタラート（ＰＥＴ）フィルムの面上に、乾燥後の厚さが５０μｍとなるようにバーコーターを用いて一面に塗工し、溶剤を揮発させて接着性樹脂組成物を乾燥させた。
【００５２】
次に、ＰＥＴフィルム上の接着性樹脂組成物に対して、さらに保護フィルムである第２のＰＥＴフィルムで覆い、常温でラミネート加工を施した後、２５ｍｍ×５０ｍｍの大きさに切断した。
なお、第１、第２のＰＥＴフィルムは、厚さ５０μｍ、２５ｍｍ×７５ｍｍの大きさとなっている。また、第１、第２のＰＥＴフィルムの表面には離型処理が施されており、２枚のＰＥＴフィルムが離型処理を施した面で接着性樹脂組成物を挟んでいる状態になっている。
【００５３】
接着性樹脂組成物から第２のＰＥＴフィルムを剥離し、第２のＰＥＴフィルムを剥離した部分に第３のＰＥＴフィルムを常温でラミネート加工を施した。第３のＰＥＴフィルムの表面にはコロナ処理が施されており、コロナ処理面に接着性樹脂組成物が面した状態になっている。
【００５４】
接着性樹脂組成物から第１のＰＥＴフィルムを剥離し、第１のＰＥＴフィルムを剥離した部分に厚さ２ｍｍ、５０×１２０ｍｍのステンレス板を常温でラミネート加工を施した後、２５ｍｍ角に切断することによって試験片を作製した。
このときの試験片の接着性樹脂組成物は、第３のＰＥＴフィルムのコロナ処理された面と、ステンレス板に挟まされた状態になっている。
【００５５】
また、本実施例１において、離型剤に含有される水酸基と反応可能な官能基は、主として離型剤であるトリエトキシシランに含有されるエトキシ基であり、エトキシ基のモル数は、ポリエステル樹脂に含有される水酸基のモル数の１．４倍となっている。
【００５６】
（実施例２）
実施例１で用いたケイ素系離型剤をトリエトキシシラン１重量部としたこと以外は実施例１と同様にし、試験片を得た。このとき、離型剤であるエトキシシランに含有されるエトキシ基のモル数は、ポリエステル樹脂に含有される水酸基のモル数の２．９倍となっている。
【００５７】
（実施例３）
実施例１で用いたケイ素系離型剤をトリエトキシシラン５重量部としたこと以外は実施例１と同様にし、試験片を得た。このとき、離型剤であるエトキシシランに含有されるエトキシ基のモル数は、ポリエステル樹脂に含有される水酸基のモル数の１４倍となっている。
【００５８】
（実施例４）
実施例１で用いたケイ素系離型剤をメチルトリエトキシシラン０．５重量部としたこと以外は実施例１と同様にし、試験片を得た。このとき、離型剤であるメチルエトキシシランに含有されるエトキシ基のモル数は、ポリエステル樹脂に含有される水酸基のモル数の１．３倍となっている。
【００５９】
（実施例５）
実施例１で用いたケイ素系離型剤をメチルトリエトキシシラン１重量部としたこと以外は実施例１と同様にし、試験片を得た。このとき、離型剤であるメチルエトキシシランに含有されるエトキシ基のモル数は、ポリエステル樹脂に含有される水酸基のモル数の２．６倍となっている。
【００６０】
上述の実施例で得られた試験片に対して、以下に述べる方法によって、試験片のステンレス板と接着性樹脂組成物との剥離強度を測定した。
【００６１】
（初期剥離強度の測定）
上述の実施例で得られた３枚の試験片に対して、テンシロン型引張試験機を用いて、試験片の表面に対して９０度の方向に３００ｍｍ／分の剥離速度で引っ張ることによって試験片の初期剥離強度を測定した。
【００６２】
（紫外線照射後の剥離強度の測定）
上述の実施例で得られた３枚の試験片のコロナ処理を施したＰＥＴフィルム側から、高圧水銀灯を用いて３６５ｎｍの波長の紫外線を２４００ｍＪ／ｃｍ2の照射量で３時間照射した。紫外線照射後の試験片に対して、上述の初期剥離強度の測定と同様の方法で剥離強度を測定した。
【００６３】
上述の実施例で得られた試験片のそれぞれに対して、初期剥離強度及び紫外線照射後の剥離強度を測定した結果を表１にまとめて示す。なお、表１に示される数値は、各実施例ごとの平均値である。
【００６４】
【表１】
2004189989.tif 000002
【００６５】
表１から明らかなように、実施例１〜５では、紫外線照射によって接着力が低下する接着性樹脂組成物を得ることができた。また、紫外線照射後の試験片は、いずれもステンレス板から容易に剥離することができた。
【００６６】
【本発明の効果】
本発明の接着性樹脂組成物は、光や熱によって接着力を任意に低下させることができるので、被着体から容易に剥離される。
また、本発明の接着性製品は、光や熱によって接着力を任意に低下させることができるので、被着体から容易に剥離される。
さらに、本発明の接着性樹脂組成物の剥離方法によれば、光や熱の刺激を与えることにより所望の接着力に低下させることができ、容易に被着体から剥離させることができる。